(57)【要約】結晶性シートの形成装置である。装置は第一のガス流路及び第二のガス流路を含む結晶化器を有し得、第一のガス流路及び第二のガス流路は結晶化器内を通って上流端と下流端との間を結晶化器の下面まで延びる。第一のガス流路は第二のガス流路よりも下流端の近くに配置され得る。第一のガス流路にはヘリウム又は水素を含有する第一のガス源が接続され得、第二のガス流路には水素もヘリウムも含有しない第二のガス源が接続され得る。【選択図】図１Ｃ
2019529312.tif 000002
【特許請求の範囲】
【請求項１】
第一のガス流路及び第二のガス流路を有する結晶化器を含む、結晶性シートの形成装置であって、
前記第一のガス流路及び前記第二のガス流路が、前記結晶化器内を通って、上流端と下流端との間を前記結晶化器の下面まで延び、
前記第一のガス流路は前記第二のガス流路よりも前記下流端の近くに配置され、前記第一のガス流路にはヘリウム又は水素を含有する第一のガス源が接続され、
前記第二のガス流路には水素もヘリウムも含有しない第二のガス源が接続される、結晶性シートの形成装置。
【請求項２】
前記第二のガス流路が第一の距離Ｄ１をもって前記上流端から離れており、前記第一のガス流路が第二の距離Ｄ２をもって前記第二のガス流路から離れており、前記第一のガス流路が第三の距離Ｄ３をもって前記下流端から離れており、前記第三の距離Ｄ３は前記第一の距離Ｄ１よりも大きい、請求項１に記載の装置。
【請求項３】
前記第三の距離Ｄ３が前記第一の距離Ｄ１よりも大きい、請求項２に記載の装置。
【請求項４】
前記結晶化器が冷ブロック及び第二のブロックを含み、
前記冷ブロックは前記第一のガス流路を含み且つ冷ブロック温度を有し、
前記第二のブロックは前記冷ブロックに隣接して配置され且つ前記第二のガス流路を含み、前記第二のブロックが前記下面部分に沿って第二のブロック温度を有し、前記第二のブロック温度は前記冷ブロック温度よりも高い、請求項１に記載の装置。
【請求項５】
前記結晶化器に隣接して配置された断熱ブロックと；
水素もヘリウムも含まない第三のガス源と；
前記第三のガス源に接続されたガス分配アセンブリと；を更に含み、
前記ガス分配アセンブリが、複数のガス開口部を含み且つ前記断熱ブロックの下端に沿って配置される、請求項１に記載の装置。
【請求項６】
融液を収容するためのハウジングと；
前記融液の上方に配置され、且つ、上流端、下流端、及び下面を有する結晶化器と；
第一のガス流路に接続された第一のガス源と；
第二のガス流路に接続された第二のガス源と；
を含む装置であって、
前記融液は融液温度を有し且つ融液表面を定め、
前記下面は前記融液表面に面し、前記結晶化器は少なくとも前記下面部分において第一の温度を生じ、前記第一の温度は前記融液温度よりも低く、前記結晶化器は前記第一のガス流路及び前記第二のガス流路を有し、前記第一のガス流路及び前記第二のガス流路は前記下面まで延び、前記第一のガス流路は前記第二のガス流路よりも前記下流端の近くに配置され、
前記第一のガス源はヘリウム又は水素を含有し、
前記第二のガス源は水素もヘリウムも含有しない、装置。
【請求項７】
前記第一のガス流路及び前記第二のガス流路が、前記結晶化器の前記上流端と前記下流端との間に非対称的に構成され、前記結晶化器が中心線を更に含み、前記第一のガス流路及び前記第二のガス流路が前記中心線と前記上流端との間に配置される、請求項６に記載の装置。
【請求項８】
前記結晶化器の下流に配置された結晶引上げ器を更に含み、前記結晶引上げ器が引き方向に沿って可動である、請求項６に記載の装置。
【請求項９】
前記結晶化器が冷ブロック及び第二のブロックを含み、
前記冷ブロックは冷ブロック温度を有し且つ前記第一のガス流路を含み、
前記第二のブロックは前記冷ブロックに隣接して配置され且つ前記第二のガス流路を含み、前記第二のブロックが前記下面部分に沿って第二のブロック温度を有し、前記第二のブロック温度は前記冷ブロック温度よりも高く前記融液温度よりも低い、請求項６に記載の装置。
【請求項１０】
前記第二のガス源が第一の不活性ガス源を含有し、前記第一のガス流路が前記第一の不活性ガス源に接続される、又は前記第一の不活性ガス源とは別の第二の不活性ガス源に接続される、請求項６に記載の装置。
【請求項１１】
前記結晶化器に隣接して配置された断熱ブロックと；
水素もヘリウムも含まない第三のガス源と；
前記第三のガス源に接続されたガス分配アセンブリと；を更に含み、
前記ガス分配アセンブリが、複数のガス開口部を含み且つ前記断熱ブロックの下端に沿って配置される、請求項６に記載の装置。
【請求項１２】
結晶性シートを融液表面に沿って結晶化させつつ、非対称的なガス流を結晶化器から融液の前記融液表面へと向けることを含む方法であって、前記向けることが、
第一のガス流を、第一のガス流路を通じた第一の方向に沿って、前記結晶化器に通すことと；
第二のガス流を、第二のガス流路を通じた前記第一の方向に沿って、前記結晶化器に通すことと；を含み、
前記第一のガス流はヘリウム又は水素を含有し、
前記第二のガス流路は前記第一のガス流路の上流に配置され、前記第二のガス流は水素もヘリウムも含有しない、方法。
【請求項１３】
前記結晶化器の下方にあり前記融液表面に沿った第一の領域において前記結晶性シートが形成し、前記結晶化器と前記結晶性シートとの間の前記第一の領域においてガス渦が形成し、前記第一の領域の上流に配置された第二の領域における前記結晶化器と前記融液表面との間にはガス渦が形成しない、請求項１２に記載の方法。
【請求項１４】
前記第一のガス流を通すことによって、前記第一のガス流路の近傍で、前記結晶性シートが形成し、前記方法が、前記結晶化器の下流に配置された結晶引上げ器を用いて、前記融液の融液表面に沿って引き方向に前記結晶性シートを引くことを更に含む、請求項１２に記載の方法。
【請求項１５】
前記第一の方向が前記融液の表面に対して垂直であり、前記方法が、
前記結晶化器が前記融液に対して前記第一の方向に沿って第一の間隔Ｓ１で配置されるとき、第一の不活性ガス流を前記結晶化器に通すことと；
前記結晶化器を前記融液に対して前記第一の方向に沿って第二の間隔Ｓ２まで移すことと；
前記結晶化器が前記第二の間隔で配置されるとき、第二の不活性ガス流としての前記第二のガス流を前記第二のガス流路に通しつつ、ヘリウムガス流又は水素ガス流としての前記第一のガス流を前記第一のガス流路に通すことと；
を更に含み、
前記第二の間隔は前記第一の間隔よりも小さい、請求項１２に記載の方法。
【発明の詳細な説明】
【技術分野】
【０００１】
関連出願
本出願は、２０１６年９月１６日に出願され且つ参照により本明細書に全体として組み込まれる「結晶性シート成長システム及び方法」と題する米国仮特許出願第６２／３９５，７３２号に基づく優先権を主張する。
【０００２】
本実施形態は、融液からの結晶性材料の成長に関し、より詳しくは、融液を冷却するシステム及び方法に関する。
【背景技術】
【０００３】
シリコンウェハ又はシートは、例えば、集積回路又は太陽電池の産業において使用されることがある。再生可能エネルギー源に対する需要が高まるにつれ、太陽電池に対する需要は高まり続けている。太陽電池産業における一つの大きなコストは、太陽電池の作製に使用されるウェハ又はシートである。ウェハ又はシートに対するコストを低減することで太陽電池のコストを低減し得、この再生可能エネルギー技術をより普及させ得る。太陽電池の材料コストを下げるために検討されてきた一つの方法は、冷え固まって結晶性シートとなる薄いシリコンリボンを融液から水平に引き上げる方法である。本明細書では、この方法を水平シート成長と呼ぶ。
【０００４】
浮遊シリコン法（ＦＳＭ）として知られる水平シート成長によりシリコン結晶性シートを製造するうえで、有用な構成部分は冷却デバイスである。この冷却デバイスは、例えばヘリウムといった冷却ガスのリボン表面上への衝突を介して、シリコン結晶性シートから潜熱を取り除く。冷却デバイスは、長いスリットとして又は冷却ガスが流れ通ってリボン表面上へと向けられる流路として構成され得る。冷却デバイスは、成長過程の結晶性シートの表面から数ｍｍ上方に位置し、リボン（結晶性シート）が成長していない時には表面から離れるように移動されることがある。リボンはスリットの下で成長し、連続した長さのリボンを成長させるために一定速度で片側に引き上げられる。
【０００５】
とりわけ、シリコンの水平シート成長中においては、冷却デバイスは、シリコンの融液から水平シートを結晶化させるために使用され得る冷ブロックを備えることがある。シリコンの結晶構造に起因して、「単結晶リボン」又は「シリコンリボン」と呼ばれることもある単結晶シートの先端は（１１１）面で定められる。この面を有する先端を高速（＞１ｍｍ／ｓ）で成長させるには、単結晶リボンの先端における非常に狭い領域内で強烈に除熱することが必要であり、除熱のピークは１００Ｗ／ｃｍ2をはるかに超え得る。このような高い冷却速度を生じさせるために、比較的高温の単結晶リボンの表面と冷却デバイスとの間に渦を発生させることが有用である。この渦は、冷ブロックなどの、冷却デバイス内の流路又は通路からシリコン融液（溶融Ｓｉ）の融液表面に向かってガスを高速で流すことによって作り得る。このような渦は、都合の悪いことに、溶融Ｓｉから冷却デバイスの冷たい表面へとＳｉＯをも運ぶことがあり、冷たい表面でＳｉＯは凝縮し、ＳｉＯｘ微粒子を形成する。それゆえに、シリコンの結晶性シートの成長には、凝固しているシリコンリボンから冷却デバイスへの高い伝熱を維持することと、それと同時にＳｉＯｘの析出を回避することとのバランスが必要である。
【０００６】
シリコン水平シート成長に関連した別の課題は、シート成長前の炉内でＳｉＯｘが形成することを回避する必要性である。シリコン融液から結晶性シートを形成するのに先立って、シリコン融液をつくるためにＳｉメルトイン手法を行うことがある。Ｓｉメルトイン手法の最中は、例えば、融液表面から１ｃｍ超といった間隔まで冷却デバイスを融液表面から離して持ち上げ得る。このメルトインの最中は、メルトイン中に高温（Ｓｉ融液温度よりもはるかに高い）を使用したり、シリコン供給原料がシリコンの大きな有効表面積上にＳｉＯ2を有する可能性があったりするので、ＳｉＯの濃度が高いことがある。冷却デバイスが融液から＞１ｃｍの間隔で上方に離れて配置されている場合であっても、冷却デバイスの全ての「冷たい」表面（シリコンリボン成長の文脈における説明のために、「冷たい表面」は、１２５０°Ｃ未満の温度を有する表面として定義されることがある）におけるこのＳｉＯの凝縮を防ぐことが特に有用である。とりわけ、水冷式冷ブロックを有する冷却デバイス内では、（除熱を提供する）水冷式冷ブロックの表面と、冷却デバイスの外壁（この外壁はＳｉ融点の１４１２°Ｃ超に加熱される）との間に固有の温度勾配が存在する。この温度勾配の結果、１２５０°Ｃ未満でこのような「冷たい」表面を構成し、それによってＳｉＯ凝縮を受けやすい、露出面が冷却デバイスに生じる。従って、周囲炉ガスがこれらの「冷たい」表面に達することを防ぐ必要性がある。
【０００７】
水平シート成長で直面する別の課題は、冷却デバイスによって生じた冷却域の下の領域における水平シート／融液の界面を操作者が又はカメラで視認することに限界があることである。とりわけ、シリコンシートを適切に成長させるにあたり、最大限冷却するために、冷却デバイスの下面をＳｉ融液表面から約３ｍｍ未満の距離を保ったままにすることがあるので、リボンの先端に可視的にアクセスすることが困難となる。
【発明の概要】
【発明が解決しようとする課題】
【０００８】
これらの及び他の考慮事項に対して本改善が提供される。
【課題を解決するための手段】
【０００９】
一実施形態では、結晶性シートの形成装置が、第一のガス流路及び第二のガス流路を含む結晶化器を有し得る。第一のガス流路及び第二のガス流路は、結晶化器内を通って、上流端と下流端との間を結晶化器の下面まで延び得る。第一のガス流路は、第二のガス流路よりも下流端の近くに配置され得る。第一のガス流路には、ヘリウム又は水素を含有する第一のガス源が接続され得、第二のガス流路には、水素もヘリウムも含有しない第二のガス源が接続され得る。
【００１０】
他の実施形態では、装置が、融液を収容するためのハウジングを含み得、ここで、融液は融液温度を有し且つ融液表面を定める。装置は、融液の上方に配置され、且つ、上流端、下流端、及び下面を有する結晶化器を更に含み得、ここで、下面は融液表面に面し、結晶化器は少なくとも下面部分において融液温度よりも低い第一の温度を生じる。結晶化器は、第一のガス流路及び第二のガス流路を有し得、ここで、第一のガス流路及び第二のガス流路は下面まで延び、第一のガス流路は第二のガス流路よりも下流端の近くに配置される。装置はまた、第一のガス流路に接続された第一のガス源と、第二のガス流路に接続された第二のガス源とも含み得、ここで、第一のガス源はヘリウム又は水素を含有し、第二のガス源は水素もヘリウムも含有しない。
【００１１】
別の実施形態では、方法が、結晶性シートを融液表面に沿って結晶化させつつ、非対称的なガス流を結晶化器から融液の融液表面へと向けることを含み得る。非対称的なガス流を向けることは、第一のガス流を、第一のガス流路を通じた第一の方向に沿って結晶化器に通すことを含み得、ここで、第一のガス流はヘリウム又は水素を含有する。非対称的なガス流を向けることはまた、第二のガス流を、第二のガス流路を通じた第一の方向に沿って結晶化器に通すことも含み得、ここで、第二のガス流路は第一のガス流路の上流に配置され、第二のガス流は水素もヘリウムも含有しない。
【図面の簡単な説明】
【００１２】
【図１Ａ】図１Ａは、本開示の実施形態に従った装置の側面断面図を示す。
【図１Ｂ】図１Ｂは、図１Ａの装置の操作における第一のシナリオの側面断面図を示す。
【図１Ｃ】図１Ｃは、図１Ａの装置の操作における第二のシナリオの側面断面図を示す。
【図２】図２は、本開示の他の実施形態に従った別の装置の側面断面図を示す。
【図３】図３は、本開示の実施形態に従った、結晶化器及び融液の近傍におけるガス流のシミュレーションを示す。
【図４】図４は、例示的なプロセスフローを示す。
【発明を実施するための形態】
【００１３】
本実施形態は、水平成長を用いた、融液を形成するシリコンなどの半導体材料の連続的な結晶性シートを成長させるための装置及び技法を提供する。特に、本明細書に記載される装置は、形成されるシートが単結晶（モノクリスタリン）で、幅広で、均一な薄さであり、１秒当たり１ミリメートルを超えるといった高速で融液から引き抜かれるように、融液の表面上でのシリコンの連続的な結晶性シート又はリボンの成長を開始且つ持続させるように構成される。様々な実施形態において、複数の流路を有する新しい結晶化器が提供され、この結晶化器は、シリコンなどの前からある（erstwhile）融液の融液表面の近傍に非対称的なガス流をもたらす。様々な実施形態において、装置内部の表面上でのＳｉＯの形成及びＳｉＯの凝縮を抑制又は取り除きつつ、シリコン融液表面からの除熱のピーク速度が１００Ｗ／ｃｍ2を超えるような結晶化器を含む装置が提供される。
【００１４】
以下に記載される様々な実施形態において、新しい結晶化器の種々の流路が、ＳｉＯの形成を抑制しつつ結晶性シートの結晶化を高めるような種々の非対称構造で構成される。様々な実施形態において、第一の流路は、第二の流路よりも、結晶化器の下流側の近くに位置し、これは第一の流路が結晶性シートを引き抜く側のより近くに位置することを意味する。高熱伝導ガスが融液表面へと向けられる第一の流路には、ヘリウム又は水素或いはこれら２つの混合物が供給されてもよく、一方で第二の流路には、ヘリウムも水素も含まない熱伝導性のより低いガスがもたらされる。以下に詳述される通り、結晶化器に沿った位置関係としての、融液の表面にもたらされるガスの種類におけるこの非対称性により、上流側で非渦流が促進されつつ下流側で渦形成が促進され得るように、融液表面においてガス流を制御することを容易にし得る。また後述の通り、いくつかの実施形態では、第一の流路及び第二の流路は、第一の流路が、第二の流路と上流端との間の距離よりも大きな距離をもって結晶化器の下流端から離れているように、結晶化器において更に非対称的に位置してもよい。
【００１５】
図１Ａは、本実施形態に合致した融液からの結晶性シートの水平成長のための装置１００の側面図を示す。以下に詳述される通り、装置１００は、水平シート成長用の既知の装置を用いた際に提示されるいくつかの問題に取り組む。
【００１６】
装置１００はハウジング１０２及びヒーター１０４を含み、ここで、ハウジング１０２はるつぼであってもよく、ヒーター１０４は図示される通り融液１０６を発生させるために使用され得る。また、この図及びこれに続く図において、様々な構成部分は、互いに又は種々の方向に対して一定の縮尺で表示されていない場合がある。ハウジング１０２は、例えば、炉の外壁であってもよく、ハウジングの少なくとも一部分を形成する石英るつぼ等のるつぼを含んでいてもよい。融液１０６の形成には、実施形態によっては複数のヒーターを含むことがあるヒーター１０４が、ハウジング１０２内に熱流を生じさせ得、シリコンなどの融液１０６を形成する材料の溶融温度を超える温度を作り出し得る。
【００１７】
装置１００は結晶化器１０８を更に含み得、ここで、結晶化器１０８は少なくとも部分的にハウジング１０２内部に配置される。結晶化器１０８は、例えば、図示されたデカルト座標系のＹ軸に平行な、少なくとも方向１３０に沿って、可動式であり得る。
【００１８】
結晶化器１０８は、図示される通り、第一のガス流路１１２及び第二のガス流路１１４を含み得る。図１Ａには図示されていないが、様々な実施形態において、結晶化器１０８は冷ブロック及び第二のブロックで構成され得、ここで、冷ブロックは第一のガス流路１１２を含み、第二のブロックは冷ブロックに隣接して配置され且つ第二のガス流路を含む。第二のブロックは、例えば、熱伝導性の低い石英材料から形成され得る。他の実施形態では、結晶化器１０８は単一のブロックであり得る。
【００１９】
図１Ａに示される通り、第一のガス流路１１２及び第二のガス流路１１４は、第一のガス流路１１２及び第二のガス流路１１４がブロック下面１０９まで延びている結晶化器１０８内を垂直に、つまり、Ｙ軸に沿って延びていてもよい。様々な実施形態において、結晶化器１０８の少なくとも一部分が、水冷などの流体によって冷却され得る。水が冷却流路内を流れる際に冷ブロックの冷ブロック温度が融液１０６の温度よりもはるかに低くなり得るように、冷却流路（図示されず）が結晶化器１０８の少なくとも一部分内に設けられてもよい。例えば、ブロック下面１０９の温度は、少なくともある領域では１００°Ｃのオーダーであり得る一方で、融液１０６の温度は、一般に１４１５°Ｃ〜１４３０°Ｃの範囲であり得る。実施形態はこれに限定されない。
【００２０】
上述の場合では、融液１０６から水平シート成長を行うために、ブロック下面１０９の近傍の領域において、融液１０６の融液表面１１７から熱が急速に取り除かれることがある。ブロック下面１０９を比較的低温に維持しつつ、高速のガス流を第一のガス流路１１２を通じて融液表面１１７へと向けることがある。図１Ａに更に図示される通り、装置１００は、第一のガス流路１１２に接続された第一のガス源１２０を含み得、ここで、第一のガス源１２０はヘリウム又は水素などの第一のガスを含有する。このヘリウムガス又は水素ガスは、１リットル／（分‐Ｘ軸に沿った幅ｃｍ）超といった比較的高い流量で第一のガス流路１１２を通じてもたらされ得る。このようなガスは高い伝導性をもたらし得、融液１１６の上方で第一のガス流路１１２に隣接した領域において渦形成を促進し得る。
【００２１】
さらに、第二のガス源１２４が第二のガス流路に接続され得、ここで、第二のガス源１２４は第二のガスを含有し、第二のガスは水素を含有せず且つヘリウムを含有しない。第二のガスは、例えば、アルゴン、ネオン、クリプトン、又はキセノンなどの不活性ガスであり得る。
【００２２】
いくつかの実施形態では、第一のガス流路１１２は、第一のガス源１２０に接続されていることに加えて、（ヘリウム以外の）不活性ガス源に更に接続されることがある。図１Ａに具体的に示された実施形態では、第一のガス流路１１２は、第二のガス源１２４とは別の（ヘリウムではない）不活性ガス源を表すガス源１２２に接続される。他の実施形態では、ガス源１２２を設ける代わりに、第二のガス源１２４が第一のガス流路１１２及び第二のガス流路１１４に接続されてもよく、ここで、第二のガス源はアルゴンガス又は他の非ヘリウム不活性ガスを供給する。
【００２３】
装置１００は、結晶化器１０８の種々の箇所へとガス流を向けるガス流制御器１２６を更に含み得る。例えば、ある条件下では、アルゴンガスが第一のガス流路１１２及び第二のガス流路１１４内に流され得る。他の条件下では、アルゴンガスは第二のガス流路１１４内のみに流されつつ、ヘリウムガスが第一のガス流路１１２内のみに流され得る。
【００２４】
図１Ａに更に示される通り、結晶化器１０８における様々な流路は、結晶化器１０８の中心線１１８に対して定められ得、ここで中心線１１８はＹ軸に平行に走る。言い換えれば、結晶化器１０８における様々な流路は、上流端１１５と下流端１２１との中間に中心線１１８が配置された、結晶化器１０８の上流端１１５及び下流端１２１に対して定められ得る。様々な実施形態において、第一のガス流路１１２及び第二のガス流路１１４は、上流端１１５と下流端１２１との間に非対称的に並べられ、特に、第一のガス流路１１２は、第二のガス流路１１４が下流端１２１に対するよりも上流端１１５の近くにある。
【００２５】
以下に詳述される通り、第一のガス流路１１２の下流側近傍での領域のみに冷却渦を発生させつつ、第一のガス流路１１２の上流側近傍に配置された領域での冷却渦の形成を有利に防止する助けとなるように、流路の位置におけるこの非対称性を有用に取り入れることができる。図１Ａの例及び様々な実施形態において示唆される通り、第一のガス流路１１２は中心線１１８に対して上流に配置され得、第二のガス流路１１４は第一のガス流路１１２の上流に配置され得る。他の実施形態では、第一のガス流路１１２は中心線１１８の上流に配置される必要はなく、第二のガス流路１１４はそれでもなお、第一のガス流路１１２が下流端１２１に対するよりも上流端１１５により近い。
【００２６】
特に、第二のガス流路１１４は、結晶化器１０８の上流端１１５から距離Ｄ１に配置され得、一方で第二のガス流路１１４は、第一のガス流路１１２から距離Ｄ２に配置され得る。加えて、第一のガス流路１１２は、結晶化器１０８の下流端１２１から距離Ｄ３に配置され得、ここで、図示される通りＤ３はＤ１よりも大きい。これらの距離の重要性は図１Ｃを参照して後述される。
【００２７】
図１Ａに更に示される通り、装置１００は、既知の結晶化器におけるように、結晶化器１０８に隣接して配置されるか、又は結晶化器１０８の外側部分を形成する断熱ブロック１２８を含み得る。
【００２８】
図１Ａに更に示される通り、装置１００は、結晶化器１０８の下流に配置された結晶引上げ器１３１を含み得、ここで、結晶引上げ器１３１は引き方向１３２に沿って可動である。この決まり事により、第二のガス流路１１４は第一のガス流路１１２の上流に配置されるものと見なされ得る。
【００２９】
いくつかの実施形態に従えば、第一のガス流路１１２は、Ｗ１として示される、５０μｍ〜５００μｍの流路長を引き方向１３２に沿って有し得、第二のガス流路１１４は、Ｗ２として示される、２００μｍ〜２０００μｍの流路長を引き方向１３２に沿って有し得る。実施形態はこれに限定されない。異なる実施形態では、第一のガス流路１１２の流路長は、第二のガス流路１１４の流路長よりも小さく構成され得る。この構造により、第一のガス流路１１２を通るガスとは対照的に、第二のガス流路１１４を通るガスの流量が低くなる結果となり得る。
【００３０】
特定の実施形態において、第一のガス源１２０は、第一のガス流路１１２中にヘリウムの第一のガス流量をもたらすように構成され得、第二のガス源１２４は、第二のガス流路１１４中にアルゴンの第二のガス流量をもたらすように構成され得、ここで、第一のガス流量に対する第二のガス流量の比は０．０５〜０．５の間である。中心線１１８に対する第一のガス流路１１２及び第二のガス流路１１４の非対称的な構成と併用した、第二のガス流路１１４を通るアルゴンの低いガス流量と、第一のガス流路１１２を通る高いガス流量との、この構成により、後述の通り、融液１０６へと向けられるガスにとって有利なガス流のパターンが得られ得る。
【００３１】
図１Ａには示されていないが、図２に関連して述べられる更なる実施形態において、装置１００に類似した装置は、水素もヘリウムも含まない第三のガス源を含み得、第三のガス源に接続されたガス分配アセンブリを更に含み得る。このようなガス分配アセンブリは、複数のガス開口部を有し得、断熱ブロック１２８の下端１１９に沿って配置され得る。
【００３２】
次に図１Ｂへと移る。図１Ｂには、本開示の実施形態に従った、装置１００を操作するための第一のシナリオが示される。このシナリオでは、結晶化器１０８は、融液１０６に対して第一の間隔Ｓ１で配置され得、例えば、第一の間隔Ｓ１は１センチメートル以上であり得る。このシナリオでは、第一の不活性ガス流が結晶化器１０８を通って融液１０６へと向けられてもよく、ここで、不活性ガス流は、第二のガス流路１１４を通る流れ１４２と第一のガス流路１１２を通る流れ１４４とを含み得る。例えば、ガス源１２２は第一のガス流路１１２にアルゴンを供給し得、一方、第二のガス源１２４は第二のガス流路１１４にアルゴンを供給し得る。融液表面１１７へのアルゴン流は、例えば、材料を溶融して融液１０６を形成している最中のＳｉＯ形成を低レベルに保つのに役立つために、また、装置１００内部の表面をＳｉＯ凝縮の無い状態に保つために、用いられ得る。
【００３３】
次に図１Ｃへと移る。図１Ｃには、結晶化器１０８を融液１０６に対して第二の間隔Ｓ２まで移動させた後の第二のシナリオが示され、ここで、第二の間隔Ｓ２は第一の間隔Ｓ１よりも小さい。例えば、第二の間隔Ｓ２は、３ｍｍ、２ｍｍ、又はそれに近い距離であり得る。この間隔において、結晶化器１０８は、図示された通り結晶性シート１５０の結晶化を開始するのに十分に急速な除熱をもたらし得る。さらに、結晶引上げ器１３１は、結晶性シート１５０を引き方向１３２に沿って引くことに従事し得、結晶性シート１５０は連続的に形成されて結晶化器１０８の近傍の領域から引かれる。図１Ｃに更に図示される通り、流れ１４８として示された第一のガス流は第一のガス流路１１２に通される一方で、第二の不活性ガス流を含み且つ流れ１４６として示された第二のガス流は第二のガス流路１１４に通される。この例では、例えば、流れ１４６はアルゴンで形成され得る一方で、流れ１４８はヘリウムガス流又は水素ガス流であり得る。図１Ａに示される通り、流れ１４８は渦１４０を含み、渦１４０は第一の領域１５２内で形成し、第一の領域１５２は結晶化器１０８の第一の部分と結晶性シート１５０の表面との間に位置し、第一の部分は第一のガス流路１１２の近傍に配置される。渦１４０の形成は融液１０６からの除熱能力に役立ち、それに応じて、目標シート厚を有する安定したシートをなお得つつ、結晶性シート１５０を引くための引上げ速度を高めるのに役立つ。
【００３４】
図１Ｃに更に図示される通り、有利なことに、流れ１４６で示される、アルゴン流などの不活性ガス流は、結晶化器１０８の第二の部分と融液表面１１７との間に位置する第二の領域１５４の間に層流を形成し、ここで、第二の部分は第二のガス流路１１４に隣接している。図１Ｃに図示される通り、渦の形成は第二の領域１５４において、特に、融液表面１１７の上方において防がれる。この渦形成の防止は、融液１０６内でＳｉＯ形成が装置１００の不必要な領域へと移動することを低減するのに役立つ。この不必要な領域とは、ＳｉＯがさもなければ凝縮してＳｉＯｘ微粒子を形成し得る、結晶化器１０８の冷たい表面内などである。
【００３５】
第一のガス流路１１２の下流側、つまり第一の領域１５２内に、渦が形成することを確実にし、且つ第一のガス流路１１２の上流側、つまり、第二の領域１５４内には渦が形成しないことを確実にするために、距離Ｄ１、距離Ｄ２、及び距離Ｄ３が以下のように配置され得る。例えば、Ｄ１はＳ２より小さくてもよく、Ｄ２はＳ２より小さくてもよく、そしてＤ３はＳ２より大きくてもよい。第一のガス流路１１２と第二のガス流路１１４との間の水平間隔が、Ｄ２で表される通り、Ｓ２よりも小さい場合、流路間の領域に渦は形成され難い。同様に、第二のガス流路１１４と結晶化器１０８の上流端１１５との間の水平間隔がＳ２よりも小さい場合、第二のガス流路１１４と上流端１１５との間の領域に渦は形成され難い。第一のガス流路１１２と結晶化器１０８の下流端１２１との距離がＳ２よりも大きい場合、特に高速のヘリウムが第一のガス流路１１２を出る時に渦の形成が促進される。
【００３６】
図２は、本開示の他の実施形態に従った、装置２００として示される、別の装置の側面断面図を示す。装置２００は、装置１００と特徴を共有することができ、同様の特徴には同じ符号が記されている。装置２００は、図示される通り結晶化器２０８を含み得る。結晶化器２０８は、冷ブロック２１０及び第二のブロック２１２を含み得、ここで、第二のブロック２１２は冷ブロック２１０に隣接して配置される。図示される通り、第二のブロック２１２は流路２１１を含む一方、冷ブロック２１０は流路２０９を含み、ここで、流路２１１は第二のガス流路１１４と同様であってもよく、流路２０９は第一のガス流路１１２と同様であってもよい。一般に、ヘリウム又は水素ガスは、結晶性シート２５０として示される結晶性シートの形成過程において、流路２０９に通され得る。結晶性シートが結晶化される前の融液の形成過程では、アルゴンなどのガスが流路２０９に通され得る。更に、結晶性シートの形成過程では、アルゴン又は（ヘリウムを除く）他の不活性ガスが流路２１１を通って融液１０６へと向けられ得る。
【００３７】
いくつかの実施形態では、第二のブロック２１２が、溶融石英（石英ガラス）、溶融シリカ（石英ガラス）、又は類似材料などの石英材料から形成され得る。実施形態によっては第二のブロック２１２は積極的に冷却されないことがあり、ここで、融液１０６の近傍の第二のブロック２１２の下面に沿った第二のブロック温度は３００°Ｃ、４００°Ｃ、又はそれに近い温度であり得る。それに応じて、アルゴン又は他の不活性ガスは比較的温かい温度で流路２１１から出てくることがある。加えて、例えば、アルゴンはヘリウムよりも熱伝導性が低いので、第二のブロック２１２の下方の領域２６０における融液１０６の上方での冷却速度は、冷ブロック２１０の下方の領域２６２における冷却速度よりも小さくてもよい。
【００３８】
様々な実施形態において、流れ２６４は、流れ２６６の流量の５％〜５０％のオーダーの流量を有する低速のＡｒジェットであり得、ここで、流れ２６６は高速のヘリウムジェット又は水素ジェットであり得る。いくつかの実施形態では、流れ２６４は流れ２６６の流量の約１０％の流量を成し得る。実施形態はこれに限定されない。流れ２６４に含まれて供給された比較的低い流量のアルゴンは、融液表面１１７における乱れを低減するように作用し得、この低減によって結晶性シート２５０の固体表面がより平滑になり得る。
【００３９】
本開示の実施形態に従えば、冷ブロック２１０の下面を、流路２０９のちょうど下流側２２２に対して、平坦且つ結晶性シートの表面に略平行に、言い換えればＸ‐Ｚ面に平行に、配置することによって、流れ２６６などのＨｅジェットによってもたらされる冷却を高め得る。冷ブロック２１０及び結晶性シート２５０の外面によって作られるこの流路領域は、渦２３５として示された、Ｈｅ流内に渦を発生させるのに役立ち得る。ここで、渦２３５は、ヘリウムが結晶性シート２５０から熱を奪った後に、ヘリウムを周期的に冷却する。同時に、図２に示される通り、結晶化器２０８の上流側２２０に向かういかなるＨｅ流も最小化されて、図示される通り領域２６０には渦が形成しない。図２では、流路２１１から出てくるアルゴン流は実際には層状であり得る。上流側２２０を流れるＡｒの第二のガスジェットによってもたらされたこの層流が、融液表面１１７の上方のＨｅの流れに対する障害となる。アルゴンの熱伝導性はヘリウムの熱伝導性よりも低く、アルゴンの必要速度が低いので、アルゴン流は融液表面１１７を大幅には冷却せず、領域２６０の下方では融液１０６は溶融状態のままである、つまり、融液１０６の直接上方には渦は形成しない。
【００４０】
様々な実施形態に従えば、結晶化器２０８内部における流路２０９、流路２１１の相対位置は、図１Ｃに関して上述したＤ１、Ｄ２、Ｄ３及びＳ２に対する基準に適合し得る。このように、流路２０９の下流側でのみ渦２３５の形成が促進され、流路２０９の上流側での渦の形成は抑制されるか妨げられる。
【００４１】
有利なことに、流路２１１からのアルゴン流もまた、一酸化ケイ素ヒュームが、流路２０９から出てくる流れ２６６によって形成されたＨｅジェット内に混入するのを防ぐのに役立つ。この一酸化ケイ素ヒュームの防止によって、渦２３５は一酸化ケイ素を含有しないままとなり、冷ブロック２１０の露出面もまた凝縮した一酸化ケイ素の無い状態を維持し得る。冷ブロック２１０をＳｉＯ析出の無い状態に維持することにより、結晶性シートの引上げ過程においてより長時間にわたって高い冷却速度が持続される。一般に前述したとおり、第二のブロック２１２は、水冷でもなく、さもなければ積極的に冷却もされない、熱伝導性の低い材料であり得えるので、流路２１１を出る時のアルゴンは比較的温かい。更には、Ａｒの伝導性はＨｅよりも低いので、Ａｒは融液１０６上で衝突する。
【００４２】
図２に更に示される通り、装置２００は、図示される通り、ヒーターアセンブリ２２８と共に、第一のセクション２３０及び第二のセクション２３２を含む断熱ブロックを有し得る。断熱ブロック及びヒーターアセンブリ２２８は、結晶化器２０８による周囲の等温領域が冷却されることを防ぐ。結晶化器２０８の上流側２２０上の第一のセクション２３０であり得る。断熱ブロックは下面を含み得、断熱ブロックの下面は第一の下面２３６を含み、第一の下面２３６は冷ブロック２１０に直近して配置され、第二の下面２３８は第二のブロック２１２の近傍に配置される。第一の下面２３６は融液表面１１７に対して第一の角度を成し得、第二の下面２３８は融液表面１１７に対して第二の角度を成し得、第二の角度は第一の角度よりも大きい。いくつかの実施形態では、第二の角度は約４５度であり得る。特に、装置２００は、第二の下面２３８により形成されたより急な角度によって装置上の観測口から結晶性シートの形成プロセスをより容易に観察し得る、観察所２４６を含み得る。加えて、第二の角度は比較的急であり得、第二の下面２３８は流路２１１の非常に近くにあり得るので、上流側２２０上の第二の下面２３８によってもたらされた結晶化器２０８に直の傾斜、並びに、より低いＡｒ流量及び流れ２６４の速度によって、渦形成を更に防ぎ、領域２６０における層流を確実なものにする。
【００４３】
図２に更に例示される通り、装置２００は第三のガス源２２３を含み得、ここで、第三のガス源２２３は水素もヘリウムも含有せず、実施形態によってはアルゴンガス源であり得る。第三のガス源２２３は、装置２００内に備えられた、ガス分配アセンブリ２３４に接続されていてもよく、ここで、ガス分配アセンブリ２３４は図示された通り複数の開口部を含み得、ガス分配アセンブリ２３４は断熱ブロック（insulator block）の下面に沿って配置され得る。様々な実施形態において、ガス分配アセンブリ２３４における開口部間のスペースは約１ｍｍ、２ｍｍ、又は３ｍｍであり得る。実施形態はこれに限定されない。図２の例では、第一のガス流路２２４及び第二のガス流路２２６は、ガス分配アセンブリ２３４にガス流を供給するために第三のガス源２２３に接続されていてもよい。実施形態はこれに限定されない。
【００４４】
ガス分配アセンブリ２３４は、一酸化ケイ素が断熱ブロックの底面上、つまり第一の下面２３６及び第二の下面２３８上に蓄積することを防ぐのに役立ち得る。ガス分配アセンブリは、図示される通り、上流２２０の２４２上に低速アルゴンを供給し、断熱ブロックの下流側２２２上に低速アルゴンを供給するように構成されてもよい。ガス分配アセンブリ２３４を形成するシャワーヘッド材は、シリコンカーバイドで被覆されたグラファイトなどの不活性材料で作られていてもよく、この材料は断熱ブロックを囲んで断熱ブロックが成長領域を汚染することを防ぐのに役立つ（断熱粒子は、原理上、不純物を核とした多結晶成長の原因となり得るため）。第一のガス流路２２４及び第二のガス流路２２６は、流れているアルゴンによって融液１０６及び結晶性シート２５０が大幅に冷却されないように、ヒーターアセンブリ２２８に近接して配置されていてもよい。結晶化器２０８の上流側２２０、流路２１１の近くでは、渦が存在しないことにより、一酸化ケイ素が結晶化器２０８のより冷たい表面に運ばれることを防ぐ。
【００４５】
図３は、本開示の実施形態に従った結晶化装置の数値流体力学（ＣＦＤ）モデリングの結果であり、結晶化デバイス３００からのガスの流れを示している。例示されている通り、融液３０２が示され、ヘリウムを融液３０２へと向けている第一のガス流路３０８が示され、加えて、同時にアルゴンを融液３０２へと向けている第二のガス流路３１０もまた示されている。Ａｒ流はＨｅ流の約１０（体積）％である。このようにＡｒの速度はＨｅの速度と比較して低い。第二のガス流路３１０の幅は第一のガス流路３０８の幅より大きくてもよく、これによりアルゴンの速度がヘリウムの速度と比べて比較的低いことを更に確実にする。Ａｒジェットが低速であることで、融液３０２の液体表面における乱れが低減し、結晶化デバイス３００の下方で形成される結晶性シート３２０の固体表面がより平滑になる。ＣＦＤモデルは、渦３１４がＨｅ側で形成される一方で、Ａｒ側には渦が存在せず、少量のＨｅが上流（Ａｒ）側に漏れた場合であっても単なる層流３１２しか存在しないことを明確に示している。特に、第二のガス流路３１０に近接して第二のガス流路３１０から上流に配置された領域３２２においては、渦の形成が無く、一方、第一のガス流路３０８に近接して且つ一般に第一のガス流路３０８の下流に配置された領域３２４においては、強力な渦が形成している。このガス流の非対称性は、ＳｉＯの発生が極わずかである固体領域（結晶性シート３２０）の上方のみに渦の流れを起こしつつ、ＳｉＯが生じ得る液体領域（融液３０２）の上方では層流のみを与えるという利点をもたらす。それに応じて、液体領域の上方で生じたいかなるＳｉＯも、渦中に混入される可能性がより低く、不必要な表面へと分配される可能性がより低い。注目すべきことに、流路３１０中のＡｒ流を所望の通り増大させることにより、融液側へのＨｅ流の量を低減し得る。
【００４６】
とりわけ、前述の実施形態によっては、第一の流路及び第二の流路が結晶化器の中心線の上流側に位置している構成を例示している一方で、他の実施形態においては、第一の流路は結晶化器の上流側に必ずしも位置していなくてもよい。特に、結晶化の最中に、上述で定められたようにＤ１及びＤ２の距離が一般に間隔Ｓ２よりも小さいならば、第一の流路は、結晶化器の上流側にある必要はない。
【００４７】
図４は、例示的なプロセスフロー４００を示す。ブロック４０２では、結晶化器が融液に対して第一の間隔で配置されている場合に、第一の不活性ガス流が結晶化器に通される。結晶化器は第一のガス流路及び第二のガス流路を含み得る。様々な実施形態に従えば、融液はシリコン融液であり得、結晶化器は、ニッケルなどの材料で形成された冷ブロックを少なくとも部分的に含み得る。ブロック４０４では、結晶化器は融液に対して第二の間隔に移され、ここで、第二の間隔は第一の間隔よりも小さい。いくつかの実施形態では、第一の間隔は１センチメートル以上であり得、第二の間隔は５ミリメートル未満、例えば３ミリメートルであり得る。
【００４８】
ブロック４０６では、結晶化器が第二の間隔で配置されている場合に、第二の不活性ガス流が第二のガス流路に通されつつ、ヘリウムガス流又は水素ガス流を含有する第一のガス流が第一のガス流路に通される。
【００４９】
従って、前述の実施形態はいくつかの問題を減らすのに役立つ。第一の利点は、既知の結晶化デバイスでは結晶化デバイスの上流側及び下流側に渦を生じることがあるが、本実施形態に従って構成された装置によって形成されるのは下流側に位置するたった一つの渦である。この単一の渦形成により、一酸化ケイ素が、Ｓｉ融液表面から、ＳｉＯが凝縮して膜又はウィスカーの凝集物として成長するニッケルブロックなどの水冷ブロックへと運ばれるきっかけがもたらされるという、二重渦デバイスの問題を回避できる。やがては、この凝縮物は、一酸化ケイ素が融液に接触するか、又は凝縮した材料が剥がれ落ちて融液中に落下するほどの厚み又は長さに達し得る。融液中に落下したいかなるものもシリコンの樹状粒の核形成を引き起こし得、その結果不適当な材料となり得る。本実施形態は、一酸化ケイ素が結晶化装置の下面上に蓄積した場合に引き起こされる冷却速度の低下を防ぐこと、結晶性シートのより良好なプロセスモニタリングを可能とすることも含む、更なる利点をもたらす。本実施形態は、ヘリウムに起因した冷却の他に、融液又は結晶性シートを冷却する熱損失を防止するという利点ももたらす。
【００５０】
本開示は、本明細書に記載の特定の実施形態によって範囲が限定されるものではない。実際に、本明細書に記載された実施形態及び変更に加えて、本開示における他の様々な実施形態及び本開示に対する他の様々な変更が、これまでの記載及び添付図面から当業者には明らかであるだろう。従って、このような他の実施形態及び変更は本開示の範囲内に含まれるものと意図される。更には、本開示は特定の目的のために特定の環境において特定の実施という文脈で本明細書に記載されてきたものの、当業者であれば、有用性がそれに限定されることなく、本開示が、いくつもの目的のためにいくつもの環境において有益に実施され得るということを認識するであろう。それに応じて、以下に記載された請求項は本明細書に記載された本開示の全幅及び精神を考慮して解釈されるべきである。
【図１Ａ】
2019529312.tif 000003
【図１Ｂ】
2019529312.tif 000004
【図１Ｃ】
2019529312.tif 000005
【図２】
2019529312.tif 000006
【図３】
2019529312.tif 000007
【図４】
2019529312.tif 000008
【国際調査報告】
2019529312.tif 000009
2019529312.tif 000010
2019529312.tif 000011